Procédé de formation par perçage d’un orifice (2) débouchant dans le volume interne (5) d’une pièce creuse (1), ce volume interne (5) présentant une partie débouchante (6) vers l’extérieur, ledit procédé étant caractérisé en ce qu’il comprend les étapes successives suivantes : introduction à l’état liquide d’une matière fusible (7) dans le volume interne (5) de la pièce creuse (1) au travers de la partie débouchante (6), la matière fusible (7) étant une matière dont le point de fusion est inférieur à celui de la matière constitutive de la pièce creuse (1) ; solidification de la matière fusible (7) par refroidissement ; formation d’un trou borgne (9) dans la matière fusible (7) par perçage au travers de la pièce creuse (1) dans le volume de celle-ci occupé par la matière fusible (7) solide ; chauffage de la matière fusible (7) à une température supérieure à celle de son point de fusion jusqu’à fusion complète de la matière fusible (7) ; et retrait de la matière fusible (7) à l’état liquide par écoulement gravitaire au travers d’un orifice. Procédé selon la revendication 1, caractérisé en ce que la pièce creuse (1) est une pièce en métal ou en matériau composite, préférentiellement en alliage métallique. Procédé selon la revendication 1 ou la revendication 2, caractérisé en ce que l’orifice au travers duquel la matière fusible (7) est retirée à l’état liquide est l’orifice (2) percé dans la pièce creuse (1). Procédé selon la revendication 1 ou la revendication 2, caractérisé en ce que l’orifice au travers duquel la matière fusible (7) est retirée à l’état liquide est la partie débouchante (6). Procédé selon l’une quelconque des revendications précédentes, caractérisé en ce que la matière fusible (7) est un métal ou un alliage métallique, dont le point de fusion est compris entre 30 °C et 250 °C, préférentiellement compris entre 35 °C et 150 °C, et plus préférentiellement compris entre 40 °C et 100 °C. Procédé selon l’une quelconque des revendications précédentes, caractérisé en ce que la matière fusible (7) est un alliage métallique eutectique. Procédé selon l’une quelconque des revendications précédentes, caractérisé en ce que la matière fusible (7) est du métal de Wood, du métal de Field, du Cerrolow 117, du Cerrolow 136, un métal de Malotte, un alliage de Rose, un alliage de Newton, un alliage de Lichtenberg ou un alliage Bi-Pb-Sn-Cd-In-Tl. Procédé selon l’une quelconque des revendications précédentes, caractérisé en ce que la pièce creuse (1) est un élément d’équipements hydrauliques comme un gicleur, une tête d’injecteur, une buse de pulvérisation, une fourrure de dosage ou un carter. Procédé selon l’une quelconque des revendications précédentes, caractérisé en ce que, avant l’étape de chauffage de la matière fusible (7) à une température supérieure à celle de son point de fusion, il comprend l’étape supplémentaire suivante : formation d’au moins un trou borgne supplémentaire dans la matière fusible (7) par perçage au travers de la pièce creuse (1) dans le volume de celle-ci occupé par la matière fusible (7) solide. Procédé selon l’une quelconque des revendications précédentes, caractérisé en ce que l’étape de chauffage de la matière fusible (7) à une température supérieure à celle de son point de fusion est une étape de chauffage par induction, par une source de chaleur externe, en bain chaud ou encore dans un four.